(57)【要約】      （修正有）【課題】目隠し性及び意匠性を有する樹脂フィルム及び多層フィルム、並びにそれらを用いた意匠性部品を提供する。【解決手段】互いに相溶しない２種以上の樹脂を含む少なくとも２枚の樹脂フィルム片１０Ａ、１０Ｂの端部同士が、隣接するフィルム延伸方向が互いに交差するように接合してなり、かつ全光線透過率が６０％以上９０％以下である樹脂フィルム１０及び多層フィルム、であって、目隠し性及び意匠性を有する意匠性物品に適用することができる。【選択図】図２
0003205718.tif 000002
【実用新案登録請求の範囲】
【請求項１】
互いに相溶しない２種以上の樹脂を含む少なくとも２枚の樹脂フィルム片の端部同士が、隣接する前記樹脂フィルム片のフィルム延伸方向が互いに交差するように接合してなり、かつ全光線透過率が６０％以上９０％以下である樹脂フィルム。
【請求項２】
前記互いに相溶しない２種以上の樹脂が、エチレン・ビニルエステル共重合体及びエチレン・不飽和カルボン酸エステル共重合体から選ばれる少なくとも１種の共重合体と、エチレン系重合体（ただし、前記エチレン・ビニルエステル共重合体及び前記エチレン・不飽和カルボン酸エステル共重合体を除く）と、を含む請求項１に記載の樹脂フィルム。
【請求項３】
前記互いに相溶しない２種以上の樹脂が、エチレン・ビニルエステル共重合体及びエチレン・（メタ）アクリル酸エステル共重合体から選ばれる少なくとも１種の重合体（Ａ）と、エチレン・（メタ）アクリル酸系共重合体又はそのアイオノマー、高密度ポリエチレン、低密度ポリエチレン、直鎖低密度ポリエチレン、及びエチレン・炭素数３以上のα−オレフィン共重合体から選ばれる少なくとも１種の重合体（Ｂ）と、を含む請求項１又は請求項２に記載の樹脂フィルム。
【請求項４】
ヘイズ値が８０％以上９９％以下である請求項１〜請求項３のいずれか１項に記載の樹脂フィルム。
【請求項５】
フィルム上面から格子状模様が視認される請求項１〜請求項４のいずれか１項に記載の樹脂フィルム。
【請求項６】
請求項１〜請求項５のいずれか１項に記載の樹脂フィルムである樹脂層と他の樹脂層とが積層され、かつ全光線透過率が６０％以上９０％以下である多層フィルム。
【請求項７】
ヘイズ値が８０％以上９９％以下である請求項６に記載の多層フィルム。
【請求項８】
フィルム上面から格子状模様が視認される請求項６又は請求項７に記載の多層フィルム。
【請求項９】
透明基材の一方の面上に、請求項１〜請求項５のいずれか１項に記載の樹脂フィルム又は請求項６〜請求項８のいずれか１項に記載の多層フィルムである樹脂フィルム層を有し、全光線透過率が６０％以上９０％以下である意匠性物品。
【請求項１０】
一対の透明基材間に、請求項１〜請求項５のいずれか１項に記載の樹脂フィルム又は請求項６〜請求項８のいずれか１項に記載の多層フィルムである樹脂フィルム層を有し、全光線透過率が６０％以上９０％以下である意匠性物品。
【請求項１１】
ヘイズ値が８０％以上９９％以下である請求項９又は請求項１０に記載の意匠性物品。
【請求項１２】
建築用材料である請求項９〜請求項１１のいずれか１項に記載の意匠性物品。
【考案の詳細な説明】
【技術分野】
【０００１】
本考案は、樹脂フィルム、多層フィルム、及びそれらを用いた意匠性部品に関する。
【背景技術】
【０００２】
採光窓、間仕切り、浴室ドア等の建築用材料などの各種物品には、光は透過させるが、当該物品を通して人や物体は視認できない性能（即ち、目隠し性）が要求されることがある。このような性能を有する物品としては、例えば、表面に微細な凹凸が付与されたガラス（すりガラス）や２枚の透明ガラスの間に乳白色の樹脂フィルム（中間膜）等を有するスモーク調の合わせガラスなどが挙げられる。
【０００３】
スモーク調の合わせガラスとして、熱可塑性樹脂に透光性乳白剤を分散させ中間層とするもの（例えば、特許文献１参照）やエチレン−ビニルエステル共重合体及びその変性体と非相溶性の熱可塑性ポリマーからなる組成物に二酸化チタンを添加して中間膜とするもの（例えば、特許文献２参照）が提案されている。
また、鹸化度の異なるポリビニルアセタール樹脂と可塑剤とからなる乳白色合わせガラス中間膜を有する乳白色合わせガラスが提案されている（例えば、特許文献３参照）。
【０００４】
一方、物品自体に模様等の意匠性を備えさせる技術としては、例えば、地となるオレフィン系樹脂組成物と模様となるオレフィン系樹脂組成物を所定の態様で用い、カレンダー成形により不均一な分散模様を生じさせてなるマーブル調オレフィン系樹脂シート（特許文献４参照）、互いに異色の細長い熱可塑性樹脂模様単位が隣接した模様シートを圧延して得られたコールドマーク模様を表面に露出してなる装飾材（特許文献５参照）などが提案されている。
【先行技術文献】
【特許文献】
【０００５】
【特許文献１】特開昭５９−６４５５０号公報
【特許文献２】特開平７−１５７３４１号公報
【特許文献３】特開平６−２６３４８９号公報
【特許文献４】特開平１１−２７７５６０号公報
【特許文献５】特開平９−１９３３３４号公報
【考案の概要】
【考案が解決しようとする課題】
【０００６】
しかしながら、目隠し性及び意匠性の双方を兼ね備えた樹脂フィルム及び多層フィルム、並びにそれらを用いた物品は未だ提供されていないのが実情である。
本考案は、上記の実情に鑑みなされたものであり、目隠し性及び意匠性を有する樹脂フィルム及び多層フィルム、並びにそれらを用いた意匠性物品を提供することを目的とする。
【０００７】
ここで、本考案において、目隠し性を有するとは、樹脂フィルム又はこれを用いた物品を視認した際において、視認側とは反対側に存在する人や物体を、視認側からははっきりと視認できない性能を意味する。また、本考案において、意匠性を有するとは、樹脂フィルム、多層フィルム、又はこれらを用いた物品の表面を目視した際において、当該物品の表面に何らかの模様が視認されることを意味する。
【課題を解決するための手段】
【０００８】
前記課題を達成するための具体的手段は、以下の態様を含む。
＜１＞  互いに相溶しない２種以上の樹脂を含む少なくとも２枚の樹脂フィルム片の端部同士が、隣接する前記樹脂フィルム片のフィルム延伸方向が互いに交差するように接合してなり、かつ全光線透過率が６０％以上９０％以下である樹脂フィルム。
【０００９】
＜２＞  前記互いに相溶しない２種以上の樹脂が、エチレン・ビニルエステル共重合体及びエチレン・不飽和カルボン酸エステル共重合体から選ばれる少なくとも１種の共重合体と、エチレン系重合体（ただし、前記エチレン・ビニルエステル共重合体及び前記エチレン・不飽和カルボン酸エステル共重合体を除く）と、を含む＜１＞に記載の樹脂フィルム。
【００１０】
＜３＞  前記互いに相溶しない２種以上の樹脂が、エチレン・ビニルエステル共重合体及びエチレン・（メタ）アクリル酸エステル共重合体から選ばれる少なくとも１種の重合体（Ａ）と、エチレン・（メタ）アクリル酸系共重合体又はそのアイオノマー、高密度ポリエチレン、低密度ポリエチレン、直鎖低密度ポリエチレン、及びエチレン・炭素数３以上のα−オレフィン共重合体から選ばれる少なくとも１種の重合体（Ｂ）と、を含む＜１＞又は＜２＞に記載の樹脂フィルム。
【００１１】
＜４＞  ヘイズ値が８０％以上９９％以下である＜１＞〜＜３＞のいずれか１つに記載の樹脂フィルム。
＜５＞  フィルム上面から格子状模様が視認される＜１＞〜＜４＞のいずれか１つに記載の樹脂フィルム。
【００１２】
＜６＞  ＜１＞〜＜５＞のいずれか１項に記載の樹脂フィルムである樹脂層と他の樹脂層とが積層され、かつ全光線透過率が６０％以上９０％以下である多層フィルム。
＜７＞  ヘイズ値が８０％以上９９％以下である＜６＞に記載の多層フィルム。
＜８＞  フィルム上面から格子状模様が視認される＜６＞又は＜７＞に記載の多層フィルム。
【００１３】
＜９＞  透明基材の一方の面上に、＜１＞〜＜５＞のいずれか１つに記載の樹脂フィルム又は＜６＞〜＜８＞のいずれか１つに記載の多層フィルムである樹脂フィルム層を有し、全光線透過率が６０％以上９０％以下である意匠性物品。
＜１０＞  一対の透明基材間に、＜１＞〜＜５＞のいずれか１つに記載の樹脂フィルム又は＜６＞〜＜８＞のいずれか１つに記載の多層フィルムである樹脂フィルム層を有し、全光線透過率が６０％以上９０％以下である意匠性物品。
＜１１＞  ヘイズ値が８０％以上９９％以下である＜９＞又は＜１０＞に記載の意匠性物品。
＜１２＞  建築用材料である＜９＞〜＜１１＞のいずれか１つに記載の意匠性物品。
【考案の効果】
【００１４】
本考案によれば、目隠し性及び意匠性を有する樹脂フィルム及び多層フィルム、並びにそれらを用いた意匠性物品が提供される。
【図面の簡単な説明】
【００１５】
【図１】本考案の一実施形態に係る樹脂フィルムの断面を撮影した写真であり、（Ａ）はＭＤ方向（Machine Direction:フィルム延伸方向）の断面写真、（Ｂ）はＴＤ方向（Transverse Direction、フィルム延伸方向と直交する方向）の断面写真である。
【図２】（Ａ）は、樹脂フィルムを構成する樹脂フィルム片の接合態様の一実施形態を示す図であり、（Ｂ）は、樹脂フィルム片を接合した後の樹脂フィルムにおいて視認される模様の一例を模式的に示す図である。
【図３】（Ａ）は、樹脂フィルムを構成する樹脂フィルム片の接合態様の一実施形態を示す図であり、（Ｂ）は、樹脂フィルム片を接合した後の樹脂フィルムにおいて視認される模様の一例を模式的に示す図である。
【図４】実施例で作製した意匠性物品（合わせガラス）を上面から撮影した写真である。
【考案を実施するための形態】
【００１６】
以下、本考案の具体的な実施形態について詳細に説明するが、本考案は以下の実施形態に何ら限定されるものではなく、本考案の目的の範囲内において、適宜、変更を加えて実施することができる。
【００１７】
本明細書において「〜」を用いて示された数値範囲は、「〜」の前後に記載される数値をそれぞれ最小値及び最大値として含む範囲を意味する。
本明細書において組成物中の各成分の量について言及する場合、組成物中に各成分に該当する物質が複数種存在する場合には、特に断らない限り、組成物中に存在する当該複数種の物質の合計量を意味する。
本明細書における（メタ）アクリル酸は、アクリル酸（ＡＡ）及びメタクリル酸（ＭＡＡ）の両方を包含することを意味する。
【００１８】
＜樹脂フィルム＞
本考案の樹脂フィルムは、互いに相溶しない２種以上の樹脂を含む少なくとも２枚の樹脂フィルム片の端部同士が、隣接する樹脂フィルム片のフィルム延伸方向が互いに交差するように接合してなり、かつ全光線透過率が６０％以上９０％以下の樹脂フィルム（以下「Ａ層」と称する場合がある。）である。
【００１９】
本考案の樹脂フィルムは、上記の構成を有することにより、目隠し性及び意匠性を有する樹脂フィルムとなる。また、本考案の樹脂フィルムは、目隠し性及び意匠性を有する意匠性部品に適用することができる。
【００２０】
本考案の効果が現れる理由は明確ではないが、以下のように推定される。
すなわち、本考案の樹脂フィルムは、互いに相溶しない２種以上の樹脂を含む構成（その好適な態様の一つとして、エチレン・ビニルエステル共重合体及びエチレン・不飽和カルボン酸エステル共重合体から選ばれる少なくとも１種の共重合体と、エチレン系重合体（ただし、前記エチレン・ビニルエステル共重合体及び前記エチレン・不飽和カルボン酸エステル共重合体を除く）と、を含む構成が含まれる。）とすることで、樹脂フィルム全体として、光透過性を維持したまま乳白色等の色調を有するものとなり、目隠し性を発現するものと考えられる。
【００２１】
また、本考案の樹脂フィルムが有する意匠性は、互いに相溶しない２種以上の樹脂を含む少なくとも２枚の樹脂フィルム片の端部同士が、隣接する樹脂フィルム片のフィルム延伸方向が互いに交差するように接合されていることで、樹脂フィルム片同士の接合部の界面を境にして、樹脂フィルムの面方向における樹脂成分の微細構造（モルフォロジー）が変化することより発現するものと考えられる。
詳細には、本考案における互いに相溶しない２種以上の樹脂は、いわゆる海島構造を形成しており、フィルム成膜時における延伸方向（流れ方向）への伸長により、この海島構造が引き伸ばされ、成膜されたフィルムにおいて異方性を有するものとなる（図１参照）。
ここで、図１は、本考案の一実施形態に係る樹脂フィルム（エチレン・酢酸ビニル共重合体及びエチレン・メタクリル酸共重合体を含む。）の断面を撮影した写真であり、（Ａ）はＭＤ方向（フィルム延伸方向）の断面、（Ｂ）はＴＤ方向（フィルム延伸方向に直交する方向）の断面写真であり、フィルム延伸方向に引き伸ばされた海島構造が確認される。
そして、本考案の樹脂フィルムにおいては、上記のような海島構造を有する少なくとも２枚の樹脂フィルム片の端部同士を、隣接する樹脂フィルム片のフィルム延伸方向が互いに交差するように接合したことで、樹脂フィルム片同士の接合界面を境として変化する海島構造に起因して、樹脂フィルム片の接合界面及びその近傍において光の散乱性が変化する。これにより、樹脂フィルムに何らかの模様が視認されるものとなり、意匠性が発現するものと考えられる。
【００２２】
以下、本考案の樹脂フィルム（以下、単に樹脂フィルムとも称する。）について、詳細に説明する。
【００２３】
樹脂フィルムは、互いに相溶しない２種以上の樹脂を含む少なくとも２枚の樹脂フィルム片の端部同士が、隣接する樹脂フィルム片のフィルム延伸方向が互いに交差するように接合した構成を有する。
【００２４】
本考案において、樹脂フィルム片の端部同士の接合とは、樹脂フィルムを構成する樹脂フィルム片の端部が、隣接する樹脂フィルム片同士において少なくとも互いに接触して繋がっていることを意味する。接合される樹脂フィルム片の端部同士は、単に接触させて繋がった状態であってもよいし、圧着又は融着して固定化した状態であってもよい。
【００２５】
また、樹脂フィルムは、２枚以上の樹脂フィルム片のみでフィルム状に構成してもよいし、２枚以上の樹脂フィルム片を支持体となる基材又はその他の樹脂層上に配置してフィルム状に構成してもよい。２枚以上の樹脂フィルム片を支持体となる基材又はその他の樹脂層上に配置する場合は、樹脂フィルム片同士が完全に接合していなくてもよく、本考案の目的を損なわない範囲で樹脂フィルム片同士に隙間がある態様も本考案に含まれる。
【００２６】
また、樹脂フィルム片同士の接合は、その端部同士を突き合わせた接合であってもよいし、樹脂フィルム片の端部の同士の一部を重ね合わせた接合であってもよい。
【００２７】
樹脂フィルム片の形状は、２枚以上の樹脂フィルム片を接合できる形状であれは特に制限はない。樹脂フィルム片の形状の例としては、正方形、長方形等の方形、三角形、その他の多角形、円形、楕円形、不定形などが挙げられる。接合される樹脂フィルム片は、同一の形状ものであってもよいし、異なる形状のものの組み合わせであってもよい。
【００２８】
接合される樹脂フィルム片の枚数は、少なくとも２枚であればよく、その枚数に制限はない。
【００２９】
接合させる樹脂フィルム片の大きさは、樹脂フィルム片同士の端部を接合できる大きさであれば特に制限はない。樹脂フィルム片の大きさは、樹脂フィルムの適用対象、樹脂フィルムにおいて視認される模様などの意匠性等を考慮して、適宜設定することができる。
【００３０】
樹脂フィルム片は、隣接する樹脂フィルム片のフィルム延伸方向が互いに交差するように接合されている。フィルム延伸方向が互いに交差するように樹脂フィルム片同士が接合されることで、樹脂フィルムに模様が視認できるようになり、意匠性を有する樹脂フィルムとなる。
【００３１】
隣接する樹脂フィルム片におけるフィルム延伸方向の交差角度は、適宜設定すればよい。フィルム延伸方向の交差角度を変化させることで、樹脂フィルムにおいて視認される模様を変化させることができる。なお、多角形以外の形状を有する樹脂フィルム片を適用する場合には、隣接する樹脂フィルム片の間においてフィルム延伸方向が平行となる部分が一部に存在してもよい。
【００３２】
樹脂フィルムにおいて視認される模様は、フィルム延伸方向の交差角度の調整の他、フィルムに含まれる樹脂の種類及び/又は含有量の調整、フィルムの膜厚、フィルムの加工条件、透明フィルムや調色フィルム等の他のフィルムとの組み合わせ等によっても変化させることができる。
【００３３】
樹脂フィルム片の接合方法の例としては、２枚以上の樹脂フィルム片の端部が接触した状態で基材となる部材上に接着して固定する方法、２枚以上の樹脂フィルム片の端部を接触させた状態で加熱圧着する方法などが挙げられる。
【００３４】
樹脂フィルム片の接合方法としては、２枚以上の樹脂フィルム片の端部を接触させた状態で加熱圧着する方法が好適である。具体的には、例えば、ニップロール、真空バック、熱プレス、真空ラミネーター等を用いて加熱溶融させる方法などが挙げられる。
【００３５】
樹脂フィルムの全光線透過率は、６０％以上９０％以下である。
樹脂フィルムの全光線透過率が上記範囲であることによって、当該樹脂フィルムを適用した意匠性物品の全光線透過率を６０％以上９０％以下にすることができる。
【００３６】
全光線透過率が５０％以上であると樹脂フィルムは光透過性に優れ、９０％を以下であると樹脂フィルムは目隠し性に優れる。樹脂フィルムの全光線透過率は、６０％以上９０％以下がより好ましく、７０％以上９０％以下が更に好ましく、７５％以上８５％以下が最も好ましい。
【００３７】
本考案の樹脂フィルムの全光線透過率は、厚み４００μｍの樹脂フィルムにおける全光線透過率であり、ＪＩＳ−Ｋ７３６１：１９９７に準じて測定された値である。
【００３８】
樹脂フィルムのヘイズは５０％以上９９％以下であることが好ましい。
樹脂フィルムのヘイズが上記範囲であることによって、当該樹脂フィルムを適用した意匠性物品のヘイズを５０％以上９９％以下で以下にすることができる。
【００３９】
ヘイズが５０％以上であると樹脂フィルムは目隠し性により優れ、９９％以下であると合わせ樹脂フィルムは光透過性により優れる。
樹脂フィルムのヘイズは、８０％以上９９％以下がより好ましく、８５％以上９９％以下が更に好ましく、９０％以上９９％以下が最も好ましい。
【００４０】
ヘイズは、ＪＩＳ−Ｋ７１３６：２０００、全光線透過率は、ＪＩＳ−Ｋ７３６１：１
本考案における樹脂フィルムのヘイズは、厚み４００μｍの樹脂フィルムを３．２ｍｍ厚みのガラス枚でラミネートして作製したサンプルにおけるヘイズであり、ＪＩＳ−Ｋ７１３６：２０００に準じて測定された値である。
ヘイズの調整は、シートの構成、厚み、配合する樹脂の構成等により行える。
【００４１】
樹脂フィルムにおいて視認される模様には、格子状模様（市松模様等の格子状模様の組み合わせを含む。）、グラデーション模様、モアレ模様、マーブル模様、アラベスク模様、カモフラージュ模様、ノルディック模様、バティック模様、ハワイアン模様、モザイク模様等が含まれ、特に制限はない。製造適性、使用者のニーズ等の観点からは、格子状模様が視認される樹脂フィルムは好適な形態の一つである。
【００４２】
図２（Ａ）に、本考案の樹脂フィルムを構成する樹脂フィルム片の接合態様の一実施形態を示す。
図２（Ａ）中、樹脂フィルム片１０Ａ及び樹脂フィルム片１０Ｂは、いずれも同じフィルム原反から裁断した樹脂フィルム片である。樹脂フィルム片１０Ａは、ＭＤ方向を長辺とし、ＴＤ方向を短辺とする長方形の樹脂フィルム片であり、樹脂フィルム片１０Ｂは、ＭＤ方向を短辺とし、ＴＤ方向を長辺とする長方形の樹脂フィルム片である。
本実施形態では、樹脂フィルム片１０Ａ及び１０ＢにおけるＭＤ方向が直交するように、樹脂フィルム片１０Ａ及び１０Ｂを配置し、樹脂フィルム片の端部を接合して、樹脂フィルム１０としている。
図２（Ｂ）は、樹脂フィルム片を接合した後の樹脂フィルム１０において視認される模様の一例（格子状模様）を模式的に示す図である。
【００４３】
図３（Ａ）に、本考案の樹脂フィルムを構成する樹脂フィルム片の接合態様の他の実施形態を示す。
図３（Ａ）に示される９枚の樹脂フィルム片は、いずれも同じフィルム原反から同一形状に裁断した正方形の樹脂フィルム片２０Ａである。
本実施形態においては、樹脂フィルム片１０ＡにおけるＭＤ方向（フィルム延伸方向）が、隣接する樹脂フィルム片間において直交するように、９枚の樹脂フィルム片１０Ａを配置し、樹脂フィルム片の端部を接合して、樹脂フィルム２０としている。
図３（Ｂ）は、樹脂フィルム片を接合した後の樹脂フィルム２０において視認される模様（格子状模様の組み合わせ）の一例を模式的に示す図である。
【００４４】
なお、図２（Ｂ）及び図３（Ｂ）では、模様の色調を便宜上グレースケールにて表示しているが、本考案において視認される模様はこれに限られず、乳白色調の濃淡などの色調とすることができる。
【００４５】
以下、本考案の樹脂フィルムに含まれる樹脂成分について、詳細に説明する。
樹脂フィルムは、互いに相溶しない２種以上の樹脂を含む。互いに相溶しない２種以上の樹脂としては、互いに相溶せず、かつ全光線透過率が６０％以上９０％以下のフィルムの成膜に適用しうる樹脂であれば特に制限されない。
ここで、樹脂フィルムが互いに相溶しない２種以上の樹脂を含むとは、樹脂フィルムを観察した際に分離した状態の樹脂の存在が確認できることを意味する。
【００４６】
樹脂フィルムは、互いに相溶しない２種以上の樹脂の一方を、目隠し性及び意匠性の観点から、樹脂フィルムの全質量に対して、７０質量％以上９５質量％以下含むことが好ましく、７０質量％以上８０質量％以下含むことがより好ましい。
【００４７】
互いに相溶しない２種以上の樹脂の好適な態様の一つとしては、エチレン・ビニルエステル共重合体及びエチレン・不飽和カルボン酸エステル共重合体から選ばれる少なくとも１種の共重合体と、エチレン系重合体（ただし、前記エチレン・ビニルエステル共重合体及び前記エチレン・不飽和カルボン酸エステル共重合体を除く）との組み合わせが挙げられる。
【００４８】
樹脂フィルムが、エチレン・ビニルエステル共重合体及びエチレン・不飽和カルボン酸エステル共重合体から選ばれる少なくとも１種の共重合体と、エチレン系重合体（ただし、前記エチレン・ビニルエステル共重合体及び前記エチレン・不飽和カルボン酸エステル共重合体を除く）と、を含有する態様であることで、樹脂フィルム全体として、光透過性及び目隠し性に優れたものとなる。また、この態様の樹脂フィルムは、耐水性にも優れたものとなる。
【００４９】
樹脂フィルムが、エチレン・ビニルエステル共重合体及びエチレン・不飽和カルボン酸エステル共重合体から選ばれる少なくとも１種の共重合体と、エチレン系重合体（ただし、前記エチレン・ビニルエステル共重合体及び前記エチレン・不飽和カルボン酸エステル共重合体を除く）とを含む場合、必要に応じて、これらの樹脂以外の樹脂を含んでいてもよい。
【００５０】
本考案の樹脂フィルムは、互いに相溶しない２種以上の樹脂として、以下に詳述する樹脂の中でも、エチレン・ビニルエステル共重合体及びエチレン・（メタ）アクリル酸エステル共重合体から選ばれる少なくとも１種の重合体（Ａ）と、エチレン・（メタ）アクリル酸系共重合体又はそのアイオノマー、高密度ポリエチレン、低密度ポリエチレン、直鎖低密度ポリエチレン、及びエチレン・炭素数３以上のα−オレフィン共重合体から選ばれる少なくとも１種の重合体（Ｂ）との組み合わせを含むことが、目隠し性及び意匠性により優れた樹脂フィルムとできる観点からより好ましい。
【００５１】
［エチレン・ビニルエステル共重合体］
エチレン・ビニルエステル共重合体は、少なくとも、エチレンに由来する構成単位と、ビニルエステルに由来する構成単位と、を含む。エチレン・ビニルエステル共重合体は、ランダム共重合体であっても、ブロック共重合体であっても、交互共重合体であってもよい。
【００５２】
エチレン・ビニルエステル共重合体としては、エチレン・酪酸ビニル共重合体、エチレン・酢酸ビニル共重合体、エチレン・プロピオン酸ビニル共重合体、及びエチレン・ステアリン酸ビニル共重合体が例示され、エチレン・酢酸ビニル共重合体が好ましい。
【００５３】
エチレンに由来する構成単位の含有量は、エチレン・ビニルエステル共重合体の全質量に対して４０質量％〜８０質量％であることが好ましく、５０質量％〜７０質量％であることがより好ましい。
【００５４】
ビニルエステルに由来する構成単位の含有量は、共重合体全質量に対して２０質量％〜６０質量％であることが好ましく、３０質量％〜５０質量％であることがより好ましい。
ビニルエステルに由来する構成単位の含有量が上記範囲にあれば、樹脂フィルムのヘイズがより向上し、目隠し性と光透過性を好適に両立できる。
【００５５】
エチレン・ビニルエステル共重合体は、ビニルエステル及びエチレン以外の他のモノマーに由来する構成単位を、本考案の一実施形態に係る特性を損なわない範囲で更に含んでいてもよい。ただし、その他のモノマーに由来する構成単位の含有量はビニルエステルに由来する構成単位の含有量を超えないことが好ましい。
【００５６】
エチレン・ビニルエステル共重合体は従来公知の方法で製造してもよいし、市販されているものを用いてもよい。
エチレン・ビニルエステル共重合体は、加工性及び機械強度の観点から、１９０℃、２１６０ｇ荷重におけるメルトフローレート（ＪＩＳ−Ｋ７２１０（１９９９年））が、０．１ｇ／１０分〜１５０ｇ／１０分であることが好ましく、特に０．１ｇ／１０分〜５０ｇ／１０分であることが好ましい。
【００５７】
［エチレン・不飽和カルボン酸エステル共重合体］
エチレン・不飽和カルボン酸エステル共重合体は、少なくとも、エチレンに由来する構成単位と、不飽和カルボン酸エステルに由来する構成単位と、を含む。エチレン・不飽和カルボン酸エステル共重合体は、ランダム共重合体であっても、ブロック共重合体であっても、交互共重合体であってもよい。
【００５８】
不飽和カルボン酸エステルに由来する構成単位としては、例えば、不飽和カルボン酸アルキルエステルに由来する構成単位が挙げられる。
不飽和カルボン酸エステルに由来する構成単位における不飽和カルボン酸としては、例えば、アクリル酸、メタクリル酸、エタクリル酸、クロトン酸、フマル酸、マレイン酸、無水マレイン酸、イタコン酸、無水イタコン酸等が挙げられる。
不飽和カルボン酸アルキルエステルに由来する構成単位におけるアルキル部位としては、例えば、炭素数１〜１２のアルキル基を挙げることができ、具体的には、メチル、エチル、ｎ−プロピル、イソプロピル、ｎ−ブチル、イソブチル、セカンダリーブチル、２−エチルヘキシル、及びイソオクチル等のアルキル基を例示できる。中でも、炭素数１〜８のアルキル基が好ましい。
【００５９】
エチレン・不飽和カルボン酸エステル共重合体としては、エチレン・（メタ）アクリル酸エステル共重合体が特に好ましい。中でも（メタ）アクリル酸エステルとして１種類の化合物に由来する構成単位を含む共重合体が好ましい。エチレン・不飽和カルボン酸エステル共重合体の例としては、エチレン・アクリル酸メチル共重合体、エチレン・アクリル酸エチル共重合体、エチレン・アクリル酸ｎ−ブチル共重合体、エチレン・アクリル酸イソブチル共重合体、エチレン・メタクリル酸メチル共重合体、エチレン・メタクリル酸エチル共重合体、エチレン・メタクリル酸ｎ−ブチル共重合体、及びエチレン・メタクリル酸イソブチル共重合体が挙げられる。
【００６０】
エチレンに由来する構成単位の含有量は、エチレン・不飽和カルボン酸エステル共重合体の全質量に対して４０質量％〜８０質量％であることが好ましく、５０質量％〜７０質量％であることがより好ましい。
【００６１】
不飽和カルボン酸エステルに由来する構成単位の含有量は、エチレン・不飽和カルボン酸エステル共重合体全質量に対して２０質量％〜６０質量％であることが好ましく、３０質量％〜５０質量％であることがより好ましい。
不飽和カルボン酸エステルに由来する構成単位の含有量が上記範囲にあれば、樹脂フィルムのヘイズがより向上し、目隠し性と光透過性が好適に両立できる。
【００６２】
エチレン・不飽和カルボン酸エステル共重合体は、不飽和カルボン酸エステル及びエチレン以外の他のモノマーに由来する構成単位を、本考案の一実施態様に係る特性を損なわない範囲で更に含んでいてもよい。ただし、その他のモノマーに由来する構成単位の含有量は不飽和カルボン酸エステルに由来する構成単位の含有量を超えないことが好ましい。
【００６３】
エチレン・不飽和カルボン酸エステル共重合体は、従来公知の方法で製造してもよく、市販されているものを用いてもよい。
エチレン・不飽和カルボン酸エステル共重合体は、加工性及び機械強度の観点から、１９０℃、２１６０ｇ荷重におけるメルトフローレート（ＪＩＳ−Ｋ７２１０（１９９９年））が、０．１ｇ／１０分〜１５０ｇ／１０分であることが好ましく、特に０．１ｇ／１０分〜５０ｇ／１０分であることが好ましい。
【００６４】
樹脂フィルムが、エチレン・ビニルエステル共重合体及びエチレン・不飽和カルボン酸エステル共重合体を含む場合、樹脂フィルムにおけるエチレン・ビニルエステル共重合体及びエチレン・不飽和カルボン酸エステル共重合体の合計含有量は、エチレン・ビニルエステル共重合体及びエチレン・不飽和カルボン酸エステル共重合体、並びに後述のエチレン系重合体（ただし、前記エチレン・ビニルエステル共重合体及び前記エチレン・不飽和カルボン酸エステル共重合体を除く）の合計質量に対して５０質量％以下が好ましく、５質量％以上４５質量％未満がより好ましく、１５質量％以上３５質量％以下がさらに好ましく、２０質量％以上３０質量％以下が最も好ましい。
エチレン・ビニルエステル共重合体及びエチレン・不飽和カルボン酸エステル共重合体の合計含有量が上記範囲であると、光透過性及び目隠し性により優れた樹脂フィルムとすることができる。
【００６５】
［エチレン系重合体］
エチレン系重合体は、エチレンを重合した単独重合体でもよく、エチレンに由来する構成単位を含み、さらに他の構成単位（以下、コモノマーに由来する構成単位ともいう）とを含む共重合体でもよい。エチレン系重合体が共重合体の場合、ランダム共重合体であってもよく、ブロック共重合体であってもよく、交互共重合体であってもよい。
【００６６】
エチレン系重合体が単独重合体である場合の例としては、高密度ポリエチレン（ＨＤＰＥ）、低密度ポリエチレン（ＬＤＰＥ）、直鎖低密度ポリエチレン（ＬＬＤＰＥ）、ポリプロピレン、及びポリブテン等が挙げられる。
エチレン系重合体が共重合体である場合の例としては、エチレン・不飽和カルボン酸共重合体及びエチレン・不飽和カルボン酸共重合体のアイオノマー、エチレン・αオレフィン共重合体等が挙げられる。
【００６７】
エチレン系重合体が共重合体の場合、コモノマーに由来する構成単位としては、例えば、プロピレン、ブテン、及びオクテン等の炭素数３以上のα−オレフィンに由来する構成単位、アクリル酸、メタクリル酸、マレイン酸、無水マレイン酸、及び無水マレイン酸モノエステル等の不飽和カルボン酸に由来する構成単位が挙げられる。中でも（メタ）アクリル酸に由来する構成単位が好ましく、メタクリル酸に由来する構成単位がより好ましい。
【００６８】
エチレン系重合体が共重合体の場合、エチレンに由来する構成単位の含有量は、エチレン系重合体の全質量に対して７５質量％〜９９質量％が好ましく、８０質量％〜９９質量％がより好ましく、９０質量％〜９９質量％がさらに好ましい。
【００６９】
エチレン系重合体が共重合体の場合、コモノマーに由来する構成単位の含有量は、エチレン系重合体の全質量に対して１質量％〜２５質量％が好ましく、１質量％〜２０質量％がより好ましく、１質量％〜１０質量％がさらに好ましい。
コモノマーに由来する構成単位の含有量が上記範囲内であると、エチレン系重合体の耐水性及び耐熱性がより向上し、かつ目隠し性と光透過性を両立できる。
【００７０】
エチレン系重合体がエチレン・不飽和カルボン酸共重合体である場合、エチレン・不飽和カルボン酸共重合体は、エチレンに由来する構成単位及び不飽和カルボン酸に由来する構成単位の合計１００質量％に対し、０質量％を超えて３０質量％以下の範囲（好ましくは０質量％を超えて２５質量％以下の範囲）で、その他の共重合性モノマーに由来する構成単位を含んでもよい。ただし、その他の共重合性モノマーに由来する構成単位の含有量は不飽和カルボン酸に由来する構成単位の含有量を超えないことが好ましい。
【００７１】
その他の共重合性モノマーとしては、不飽和エステル、例えば、酢酸ビニル及びプロピオン酸ビニル等のビニルエステル；アクリル酸メチル、アクリル酸エチル、アクリル酸イソブチル、アクリル酸ｎ−ブチル、アクリル酸２−エチルヘキシル、メタクリル酸メチル及びメタクリル酸イソブチル等の（メタ）アクリル酸アルキルエステルなどが挙げられる。その他の共重合体モノマーに由来する構成単位を上記範囲で含むことにより、エチレン・不飽和カルボン酸共重合体の柔軟性が向上するため好ましい。
【００７２】
エチレン系重合体としては、エチレン・不飽和カルボン酸共重合体のアイオノマーを用いることができる。アイオノマーは、エチレン・不飽和カルボン酸共重合体中のカルボン酸基を金属で中和したものである。
カルボン酸基を中和する金属としては、リチウム及びナトリウムなどのアルカリ金属；カルシウム、マグネシウム、亜鉛及びアルミニウムなどの多価金属などが挙げられる。
【００７３】
アイオノマーにおけるエチレンに由来する構成単位及び不飽和カルボン酸単量体に由来する構成単位の含有量の好ましい範囲は、上記のエチレン系重合体におけるエチレンに由来する構成単位の含有量及びコモノマーに由来する構成単位の含有量と同じである。
【００７４】
アイオノマーの中和度は、通常８０％以下が好ましい。中和度が８０％以下であると、光透過性と目隠し性とが両立した中間膜を得ることができる。一般的に、中和度は６０％以下がより好ましく、３０％以下が更に好ましい。中和度の下限は、１０％が好ましい。
【００７５】
エチレン系重合体の中でも、エチレン・（メタ）アクリル酸系共重合体又はそのアイオノマー、高密度ポリエチレン、低密度ポリエチレン、直鎖低密度ポリエチレン、及びエチレン・炭素数３以上のα−オレフィン共重合体から選ばれる少なくとも１種が好ましく、エチレン・（メタ）アクリル酸系共重合体及びエチレン・（メタ）アクリル酸系共重合体のアイオノマーがより好ましい。
【００７６】
上記のエチレン系重合体は、各重合成分を高温及び高圧下でラジカル共重合することで得ることができる。また、エチレン・不飽和カルボン酸共重合体のアイオノマーは、エチレン・不飽和カルボン酸共重合体と金属化合物を反応させることによって得ることができる。
【００７７】
エチレン系重合体は、加工性及び機械強度の観点から、１９０℃、２１６０ｇ荷重におけるメルトフローレート（ＭＦＲ）（ＪＩＳ−Ｋ７２１０（１９９９年））が、０．１ｇ／１０分〜１５０ｇ／１０分であることが好ましく、特に０．１ｇ／１０分〜５０ｇ／１０分であることが好ましい。
【００７８】
樹脂フィルムにおけるエチレン系重合体の含有量は、エチレン・不飽和カルボン酸エステル共重合体及びエチレン・ビニルエステル共重合体、並びにエチレン系重合体の合計質量に対して５０質量％以上が好ましく、５５質量％を超え９５質量％以下がより好ましく、６５質量％以上８５質量％以下がさらに好ましく、７０質量％以上８０質量％以下が最も好ましい。
【００７９】
［その他の樹脂］
樹脂フィルムは、本考案の目的を損なわない範囲内においてその他の樹脂を含んでもよい。その他の樹脂としては、例えば、ポリプロピレン、ポリブテン、ポリイソプレン、ポリクロロプレン等が挙げられる。
【００８０】
［その他の添加剤］
樹脂フィルムは、本考案の目的を損なわない範囲内において、各種添加剤を含んでもよい。かかる添加剤としては、例えば、架橋剤、架橋助剤、紫外線吸収剤、光安定剤、酸化防止剤及びシランカップリング剤が挙げられる。
【００８１】
架橋剤としては、半減期１時間の分解温度が通常９０℃〜１８０℃、好ましくは１００℃〜１５０℃の有機過酸化物を用いることが好ましい。このような有機過酸化物としては、例えば、ｔ−ブチルパーオキシイソプロピルカーボネート、ｔ−ブチルパーオキシ−２−エチルヘキシルカーボネート、ｔ−ブチルパーオキシアセテート、ｔ−ブチルパーオキシベンゾエート、ジクミルパーオキサイド、２，５−ジメチル−２，５−ビス（ｔ−ブチルパーオキシ）ヘキサン、ジ−ｔ−ブチルパーオキサイド、２，５−ジメチル−２，５−ビス（ｔ−ブチルパーオキシ）ヘキシン−３、１，１−ビス（ｔ−ブチルパーオキシ）−３，３，５−トリメチルシクロヘキサン、１，１−ビス（ｔ−ブチルパーオキシ）シクロヘキサン、１，１−ビス（ｔ−ブチルパーオキシ）シクロヘキサン、メチルエチルケトンパーオキサイド、２，５−ジメチルヘキシル−２，５−ビスパーオキシベンゾエート、ｔ−ブチルハイドロパーオキサイド、ｐ−メンタンハイドロパーオキサイド、ベンゾイルパーオキサイド、ｐ−クロルベンゾイルパーオキサイド、ｔ−ブチルパーオキシイソブチレート、ヒドロキシヘプチルパーオキサイド及びジクロヘキサノンパーオキサイドなどが挙げられる。
樹脂フィルムにおける架橋剤の含有量は、エチレン系重合体１００質量部に対し、０．１質量部〜５質量部が好ましく、０．５質量部〜３質量部がより好ましい。
【００８２】
架橋助剤としては、例えば、多不飽和化合物が挙げられる。多不飽和化合物としては、トリアリルイソシアヌレート、トリアリルシアヌレート、ジアリルフタレート、ジアリルフマレート及びジアリルマレエートなどのポリアリル化合物；エチレングリコールジアクリレート、エチレングリコールジメタクリレート及びトリメチロールプロパントリメタクリレートなどのポリ（メタ）アクリロキシ化合物；ジビニルベンゼンなどが挙げられる。
樹脂フィルムにおける架橋助剤の含有量は、エチレン系重合体１００質量部に対し、５質量部以下が好ましく、０．１質量部〜３質量部がより好ましい。
【００８３】
紫外線吸収剤としては、例えば、２−ヒドロキシ−４−メトキシベンゾフェノン、２，２’−ジヒドロキシ−４−メトキシベンゾフェノン、２−ヒドロキシ−４−メトキシ−２−カルボキシベンゾフェノン及び２−ヒドロキシ−４−ｎ−オクトキシベンゾフェノンなどのベンゾフェノン系紫外線吸収剤；２−（２’−ヒドロキシ−３’，５’−ジｔ−ブチルフェニル）ベンゾトリアゾール、２−（２’−ヒドロキシ−５−メチルフェニル）ベンゾトリアゾール及び２−（２’−ヒドロキシ−５−ｔ−オクチルフェニル）ベンゾトリアゾールなどのベンゾトリアゾール系紫外線吸収剤；フェニルサリチレート及びｐ−オクチルフェニルサリチレートなどのサリチル酸エステル系紫外線吸収剤が挙げられる。
【００８４】
光安定剤としては、例えば、ヒンダードアミン系光安定剤が挙げられる。
ヒンダードアミン系光安定剤として、例えば、４−アセトキシ−２，２，６，６−テトラメチルピペリジン、４−ステアロイルオキシ−２，２，６，６−テトラメチルピペリジン、４−アクリロイルオキシ−２，２，６，６−テトラメチルピペリジン、４−ベンゾイルオキシ−２，２，６，６−テトラメチルピペリジン、４−シクロヘキサノイルオキシ−２，２，６，６−テトラメチルピペリジン、４−（ｏ−クロロベンゾイルオキシ）−２，２，６，６−テトラメチルピペリジン、４−（フェノキシアセトキシ）−２，２，６，６−テトラメチルピペリジン、１，３，８−トリアザ−７，７，９，９−テトラメチル−２，４−ジオキソ−３−ｎオクチル−スピロ［４，５］デカン、ビス（２，２，６，６−テトラメチル−４−ピペリジル）セバケート、ビス（２，２，６，６−テトラメチル−４−ピペリジル）テレフタレート、ビス（１，２，２，６，６−ペンタメチル−４−ピペリジル）セバケート、トリス（２，２，６，６−テトラメチル−４−ピペリジル）ベンゼン−１，３，５−トリカルボキシレート、トリス（２，２，６，６−テトラメチル−４−ピペリジル）−２−アセトキシプロパン−１，２，３−トリカルボキシレート、トリス（２，２，６，６−テトラメチル−４−ピペリジル）−２−ヒドロキシプロパン−１，２，３−トリカルボキシレート、トリス（２，２，６，６−テトラメチル−４−ピペリジル）トリアジン−２，４，６−トリカルボキシレート、トリス（２，２，６，６−テトラメチル−４−ピペリジン）ホスファイト、トリス（２，２，６，６−テトラメチル−４−ピペリジル）ブタン−１，２，３−トリカルボキシレート、テトラキス（２，２，６，６−テトラメチル−４−ピペリジル）プロパン−１，１，２，３−テトラカルボキシレート、テトラキス（２，２，６，６−テトラメチル−４−ピペリジル）ブタン−１，２，３，４−テトラカルボキシレートが挙げられる。
【００８５】
酸化防止剤としては、例えば、各種ヒンダードフェノール系酸化防止剤及びホスファイト系酸化防止剤が挙げられる。
ヒンダードフェノール系酸化防止剤の具体例としては、２，６−ジ−ｔ−ブチル−ｐ−クレゾール、２−ｔ−ブチル−４−メトキシフェノール、３−ｔ−ブチル−４−メトキシフェノール、２，６−ジ−ｔ−ブチル−４−エチルフェノール、２，２’−メチレンビス（４−メチル−６−ｔ−ブチルフェノール）、２，２’−メチレンビス（４−エチル−６−ｔ−ブチルフェノール）、４，４’−メチレンビス（２，６−ジ−ｔ−ブチルフェノール）、２，２’−メチレンビス［６−（１−メチルシクロヘキシル）−ｐ−クレゾール］、ビス［３,３−ビス（４−ヒドロキシ−３−ｔ−ブチルフェニル）ブチリックアシッド］グリコールエステル、４，４’−ブチリデンビス（６−ｔ−ブチル−ｍ−クレゾール）、２，２’−エチリデンビス（４−ｓｅｃ−ブチル−６−ｔ−ブチルフェノール）、２，２’−エチリデンビス（４，６−ジ−ｔ−ブチルフェノール）、１，１，３−トリス（２−メチル−４−ヒドロキシ−５−ｔ−ブチルフェニル）ブタン、１，３，５−トリス（３，５−ジ−ｔ−ブチル−４−ヒドロキシベンジル）−２，４，６−トリメチルベンゼン、２，６−ジフェニル−４−オクタデシロキシフェノール、テトラキス［メチレン−３−（３，５−ジ−ｔ−ブチル−４−ヒドロキシフェニル）プロピオネート］メタン、ｎ−オクタデシル−３−（３，５−ジ−ｔ−ブチル−４−ヒドロキシフェニル）プロピオネート、４，４’−チオビス（６−ｔ−ブチル−ｍ−クレゾール）、トコフェロール、３，９−ビス［１，１−ジメチル−２−［β−（３−ｔ−ブチル−４−ヒドロキシ−５−メチルフェニル）プロピオニルオキシ］エチル］２，４，８，１０−テトラオキサスピロ［５，５］ウンデカン、２，４，６−トリス（３，５−ジ−ｔ−ブチル−４−ヒドロキシベンジルチオ）−１，３，５−トリアジンなどが挙げられる。
また、ホスファイト系酸化防止剤の具体例としては、３，５−ジ−ｔ−ブチル−４−ヒドロキシベンジルフォスファネートジメチルエステル、ビス（３，５−ジ−ｔ−ブチル−４−ヒドロキシベンジルホスホン酸エチル、トリス（２，４−ジ−ｔ−ブチルフェニル）ホスファネートなどが挙げられる。
樹脂フィルムにおける酸化防止剤、光安定剤及び紫外線吸収剤の含有量は、樹脂フィルムの全質量を１００質量部としたときに、各々５質量部以下が好ましく、０．１質量部〜３質量部がより好ましい。
【００８６】
シランカップリング剤としては、ビニル基、アミノ基又はエポキシ基と、アルコキシ基などの加水分解基と、を有するシランカップリング剤、並びにチタネート系カップリング剤が挙げられる。
シランカップリング剤の具体例としては、ビニルトリメトキシシラン、γ−メタクリロキシプロピルトリメトキシシラン、γ−メタクリロキシプロピルメチルジメトキシシラン、γ−アクリロキシプロピルトリメトキシシラン、γ−グリシドキシプロピルトリメトキシシラン、３−グリシドキシプロピルメチルジメトキシシラン、３−グリシドキシプロピルメチルジエトキシシラン、Ｎ−２（アミノエチル）３−アミノプロピルトリメトキシシラン、Ｎ−２（アミノエチル）３−アミノプロピルメチルジエトキシシラン、３−アミノプロピルトリメトキシシラン、３−アミノプロピルトリエトキシシラン、Ｎ−フェニル−３−アミノプピルトリメトキシシラン及びＮ−フェニル−３−アミノプロピルトリエトキシシランなどが挙げられる。
樹脂フィルムにおけるシランカップリング剤の含有量は、樹脂フィルムの全質量を１００質量部としたときに、５質量部以下が好ましく、０．０２質量部〜３質量部がより好ましい。シランカップリング剤が上記範囲で含まれていると、後述するガラスシートと樹脂フィルムとの接着性を向上させることができる。
【００８７】
また、樹脂フィルムには、上述した添加剤以外に、必要に応じて、着色剤、光拡散剤、難燃剤及び金属不活性剤などの添加剤を含有させることができる。
着色剤としては、顔料（無機顔料、有機顔料）、染料等が挙げられる。これらの着色剤は公知の種々のものから選択できる。
【００８８】
無機顔料としては、例えば、二酸化チタン、亜鉛華、鉛白、リトポン、バライト、沈降性硫酸バリウム、炭酸カルシウム、せっこう、沈降性シリカ等の白色無機顔料、カーボンブラック、ランプブラック、チタンブラック、合成鉄黒等の黒色無機顔料、亜鉛末、亜酸化鉛、スレート粉等の灰色無機顔料、カドミウム赤、カドミウム水銀赤、銀朱、べんがら、モリブテン赤、鉛丹等の赤色無機顔料、アンバー、酸化鉄茶等の褐色無機顔料、カドミウム黄、亜鉛黄、オーカ、シエナ、合成オーカ、黄鉛、チタン黄等の黄色無機顔料、酸化クロム緑、コバルト緑、クロム緑等の緑色無機顔料、群青、紺青、鉄青、コバルト青等の青色無機顔料、金属粉無機顔料が挙げられる。
【００８９】
有機顔料としては、例えば、パーマネント・レッド４Ｒ、パラ・レッド、ファースト・エローＧ、ファースト・エロー１０Ｇ、ジスアゾ・エローＧ、ジスアゾ・エローＧＲ、ジスアゾ・オレンジ、ピラゾロン・オレンジ、ブリリアント・カーミン３Ｂ、ブリリアント・カーミン６Ｂ、ブリリアント・スカーレットＧ、ブリリアント・ボルドー１０Ｂ、ボルドー５Ｂ、パーマネント・レッドＦ５Ｒ、パーマネント・カーミンＦＢ、リソール・レッドＲ、リソール・レッドＢ、レーキ・レッドＣ、レーキ・レッドＤ、ブリリアント・ファスト・スカーレット、ピラゾロン・レッド、ボン・マルーン・ライト、ボン・マルーン・メジアム、ファイア・レッド等のアゾ顔料、ナフトール・グリーンＢ等のニトロソ顔料、ナフトール・エローＳ等のニトロ顔料、ローダミンＢレーキ、ローダミン６Ｇレーキ等の塩基性染料系レーキ、アリザリン・レーキ等の媒染染料系レーキ、インダンスレン・ブルー等の建染染料系顔料、フタロシアニン・ブルー、フタロシアニン・グリーン、ファスト・スカイ・ブルー等のフタロシアニン顔料、ジオキサジンバイオレット等のジオキサジン系顔料が挙げられる。
この他にも、有機蛍光顔料やパール顔料などが使用可能である。
【００９０】
光拡散剤としては、無機系球状物質及び有機系球状物質が挙げられる。無機系球状物質としては、例えば、ガラスビーズ、シリカビーズ、シリコンアルコキシドビーズ、中空ガラスビーズが挙げられる。有機系球状物質としては、例えば、アクリル系ビーズ及びビニルベンゼン系ビーズなどのプラスチックビーズが挙げられる。
【００９１】
難燃剤としては、臭素化物などのハロゲン系難燃剤、リン系難燃剤、シリコーン系難燃剤、並びに水酸化マグネシウム、及び水酸化アルミニウムなどの金属水和物などが挙げられる。
【００９２】
金属不活性剤としては、熱可塑性樹脂の金属害を抑制する化合物として周知のものから選択できる。金属不活性剤は、二種以上を併用してもよい。金属不活性剤の好ましい例としては、ヒドラジド誘導体、及びトリアゾール誘導体を挙げることができる。
ヒドラジド誘導体としては、デカメチレンジカルボキシル−ジサリチロイルヒドラジド、２’，３−ビス［３−［３，５−ジーｔｅｒｔ−ブチル−４−ヒドロキシフェニル］プロピオニル］プロピオノヒドラジド、及びイソフタル酸ビス（２−フェノキシプロピオニル−ヒドラジド）が好適に挙げられる。
トリアゾール誘導体としては、３−（Ｎ−サリチロイル）アミノ−１，２，４−トリアゾールが好適に挙げられる。
ヒドラジド誘導体、及びトリアゾール誘導体以外にも、金属不活性剤として、２，２’−ジヒドロキシ−３，３’−ジ−（α−メチルシクロヘキシル）−５，５’−ジメチル・ジフェニルメタン、トリス−（２−メチル−４−ヒドロキシ−５−第三−ブチルフェニル）ブタン、２−メルカプトベンズイミダゾールとフェノール縮合物との混合物などが挙げられる。
【００９３】
樹脂フィルムを構成する樹脂フィルム片は、互いに相溶しない２種以上の樹脂を含むフィルム原反を裁断して得ることができる。フィルム原反は、例えば、単層Ｔ−ダイ押出機、多層Ｔ−ダイ押出機、カレンダー成形機、単層インフレーション成形機、多層インフレーション成形機などを用いた公知の方法によってフィルムの成膜したのち、成膜されたフィルムを延伸し得ることができる。フィルムの延伸は一軸延伸である。
【００９４】
フィルムの成膜は、例えば、互いに相溶しない２種以上の樹脂として、エチレン・不飽和カルボン酸共重合体及びエチレン・ビニルエステル共重合体から選ばれる少なくとも１種の共重合体、並びにエチレン系重合体を原料樹脂として適用する場合であれば、フィルム原反は、原料樹脂に、必要に応じ、酸化防止剤、光安定剤、紫外線吸収剤及びシランカップリング剤等の添加剤を添加してドライブレンドし、Ｔ−ダイ押出機のホッパーから供給し、シート状に押出成形することにより行なうことができる。
フィルムの延伸は、例えば、成膜されたフィルムの搬送方向に設置した複数のローラの回転速度に差をつけて、フィルムを張架して搬送すること等により行なってもよい。
【００９５】
樹脂フィルムの厚みは、１０μｍ〜５０００μｍが好ましく、５０μｍ〜２０００μｍがより好ましい。
【００９６】
＜多層フィルム＞
本考案の樹脂フィルムは、当該樹脂フィルムである樹脂層（Ａ層）とその他の樹脂層（以下、「Ｂ層」と称する場合もある。）とを積層した多層フィルム（本考案の多層フィルム）とすることもできる。この場合、前記の樹脂フィルムである樹脂層（Ａ層）がその他の樹脂層（Ｂ層）上に配置された多層フィルム、又は、一対のその他の樹脂層（Ｂ層）間に、前記の樹脂フィルムである樹脂層（Ａ層）が配置された多層フィルムは、少なくとも前記の樹脂フィルム(Ａ層)を含み、厚み４００μｍにおける、全光線透過率が５０％以上９０％以下であれば、樹脂フィルム（Ａ層）に積層するその他の樹脂層（Ｂ層）の材質は特に制限されない。
【００９７】
多層フィルムに含まれるその他の樹脂層（Ｂ層）としては、透明基材と接着させる場合などにおける接着性、耐水性等の観点から、エチレン・不飽和カルボン酸共重合体及びエチレン・不飽和カルボン酸共重合体のアイオノマーから選ばれる少なくとも１種の共重合体を含有する層であることが好ましい。
【００９８】
多層フィルムのより好ましい態様としては、エチレン・不飽和カルボン酸共重合体及びエチレン・不飽和カルボン酸共重合体のアイオノマーから選ばれる少なくとも１種の共重合体を含有する２つのＢ層と、２つのＢ層間に配置されたＡ層とを含む少なくとも３つの膜が積層された態様が挙げられる。
【００９９】
Ｂ層に含まれるエチレン・不飽和カルボン酸共重合体及びエチレン・不飽和カルボン酸共重合体のアイオノマーとしては、本考案の樹脂フィルムの項において説明したエチレン・不飽和カルボン酸共重合体及びエチレン・不飽和カルボン酸共重合体のアイオノマーが挙げられる。
また、Ｂ層は前記その他の樹脂及びその他の添加剤を含んでいてもよい。
Ｂ層は、ヘイズが４０％以上であることが好ましく、６０％以上であることがより好ましく、８０％以上であることがさらに好ましい。
【０１００】
多層フィルムの成膜は、単層Ｔ−ダイ押出機、多層Ｔ−ダイ押出機、カレンダー成形機、単層インフレーション成形機、多層インフレーション成形機などを用いた公知の方法によって行なうことができる。
【０１０１】
その他の樹脂層（Ｂ層）は、樹脂フィルム（Ａ層）の成膜として前述した方法と同様の方法で成膜することができる。その他の層は、成膜したのち真空加熱貼合器等を用いて樹脂フィルムと貼り合わせて多層構造体としてもよい。また、その他の層は、多層押出機を用いて樹脂フィルム（Ａ層）と一体に成膜して多層のフィルムとしてもよい。
Ｂ層の一層当たりの厚みは、５μｍ〜１０００μｍが好ましく、１０μｍ〜５００μｍがより好ましい。
【０１０２】
多層フィルムが、２つのＢ層と、２つのＢ層間に配置されたＡ層と、を含む少なくとも３つの層が積層されたフィルムである場合、各Ｂ層の厚みが１０μｍ〜２００μｍであり、樹脂フィルム（Ａ層）の厚みが４０μｍ〜１８００μｍであることが好ましい。
【０１０３】
多層フィルムの全光線透過率は、６０％以上９０％以下であり、その好ましい範囲、測定方法等については、前記の樹脂フィルム（Ａ層）と同様である。
多層フィルムのヘイズは、５０％以上９９％以下であることが好ましく、そのより好ましい範囲、測定方法、及びヘイズの調整方法等については、前記の樹脂フィルム（Ａ層）と同様である。
【０１０４】
＜意匠性物品＞
本考案の樹脂フィルムは、目隠し性が所望される意匠性物品（本考案の意匠性物品）に好適に適用することができる。本考案の意匠性物品は、上述した本考案の樹脂フィルムを適用することにより、目隠し性と意匠性の双方を兼ね備えた物品とすることができる。
【０１０５】
意匠性物品としては、建築用材料、家具用材料、装飾用材料、美術工芸用材料、玩具、トイレタリー用品等として適用される各種の物品が挙げられる。本考案の意匠性物品は、建築用材料（例えば、採光窓、間仕切り、浴室ドア等。）として好適に適用することができる。
【０１０６】
本考案の意匠性物品の一実施形態としては、透明基材の一方の面上に、本考案の樹脂フィルム又は多層フィルムである樹脂フィルム層を有し、全光線透過率が６０％以上９０％以下である意匠性物品が挙げられる。
また、本考案の意匠性物品の他の実施形態としては、一対の透明基材間に、本考案の樹脂フィルム又は多層フィルムである樹脂フィルム層を有し、全光線透過率が６０％以上９０％以下である意匠性物品が挙げられる。
意匠性物品のヘイズ値は、８０％以上９９％以下であることが好ましい。
【０１０７】
意匠性物品の全光線透過率が５０％未満であると光透過性に劣り、９０％を超えると目隠し性に劣る。全光線透過率は、６０％以上９０％以下が好ましく、７０％以上９０％以下がより好ましく、７５％以上８５％以下が最も好ましい。
また、意匠性物品のヘイズが５０％未満であると目隠し性に劣る傾向があり、９９％を超えると光透過性に劣る傾向がある。ヘイズは、８０％以上９９％以下がより好ましく、８５％以上９９％以下がさらに好ましい。
【０１０８】
意匠性物品において、ヘイズは、ＪＩＳ−Ｋ７１３６：２０００、全光線透過率は、ＪＩＳ−Ｋ７３６１：１９９７に準じて測定された値である。
【０１０９】
意匠性物品における透明基材としては、樹脂フィルム層との組み合わせにおいて、本考案に係る全光線透過率及びヘイズ値を確保できるものであればよく、ガラス板、ポリエチレンテレフタレートのような透明プラスティックフィルム、等を用いることができる。
透明基材の厚さは、その用途によっても異なるが、一般に０．０５ｍｍ〜３０ｍｍの範囲とすることができる。
【０１１０】
本考案の意匠性物品における樹脂フィルム層は、本考案の樹脂フィルム（Ａ層）である場合の他、本考案の樹脂フィルムである樹脂層（Ａ層）と、該樹脂層以外の他の樹脂層（Ｂ層）とを積層した多層フィルム（本考案の樹脂フィルム）であってもよい。他の樹脂層（Ｂ層）層としては、透明基材との接着に寄与する接着層、等が挙げられる。
【０１１１】
本考案の意匠性物品において樹脂フィルム層を構成する樹脂フィルム又は多層フィルムに関する事項の詳細は、本考案の樹脂フィルム又は多層フィルムとして前述したものと同様であり、ここでは説明を省略する。
また、本考案の意匠性物品は、透明基材、樹脂フィルム層以外のその他の構成要素を、本考案の目的を損なわない範囲において有していてもよい。
【０１１２】
本考案の意匠性物品において、透明基材の一方の面上又は一対の透明基材間に樹脂フィルム層を配置する方法としては、透明基材上又は一対の透明基材間に樹脂フィルム層を固定できる方法であればよく、接着、圧着、融着、等の任意の方法を採りうる。
【０１１３】
<<合わせガラス>>
本考案の意匠性物品の好適な形態の一つとして、合わせガラスが挙げられる。
本考案が適用される合わせガラスは、１対のガラス基材の間に配置される中間層が、本考案の樹脂フィルムを含んで構成される。
合わせガラスの構成例としては、例えば、シート状のガラス／樹脂フィルム（Ａ層：中間層）／シート状のガラスの構成が挙げられる。
また、合わせガラスの他の構成例としては、例えば、シート状のガラス／多層フィルム（Ｂ層／Ａ層／Ｂ層）／シート状のガラスの構成であってもよい。更に、これらの構成の中で、少なくとも１層に着色剤が配合されている構成なども挙げられる。
【０１１４】
上記の如き合わせガラスは、樹脂フィルム（Ａ層）を有することで、目隠し性を有しながらも、樹脂フィルム（Ａ層）の構成に応じた任意の模様が視認できることから、意匠性にも優れた合わせガラスとなる。
【０１１５】
シート状のガラスの材質は特に限定されず、ソーダライムガラスが好適であり、中でも高透過ガラス（いわゆる白板ガラス）が好ましく使用される。
高透過ガラスは、鉄分の含有量の少ないソーダライムガラスであり、全光線透過率の高いガラスである。また、シート状のガラスとしては、表面にエンボス模様を施した型板ガラスも好適に使用される。また、シート状のガラスとしては、鉄分含有量の多いソーダライムガラス（いわゆる青板ガラス）、熱線反射ガラス、及び熱線吸収ガラスなども好ましく使用できる。
シート状のガラス（又はガラス板）の厚みは特に制限がないが、通常は４ｍｍ以下、好ましくは２．５ｍｍ以下である。シート状のガラスの厚みの下限は制限が無いものの、通常は０．１ｍｍ以上、好ましくは０．５ｍｍ以上である。
【０１１６】
合わせガラスの製造は、例えば、２枚のシート状のガラスの間に、本考案の樹脂フィルム（Ａ層単層）又は多層フィルム（Ａ層及びＢ層が積層された多層フィルム）を配置し、加熱及び加圧下で熱圧着することで行うことができる。加熱温度は、例えば、１００℃〜２５０℃程度が好ましく、圧力は、例えば、０．１ｋｇ／ｃｍ２〜３０ｋｇ/ｃｍ２程度が好ましい。
【実施例】
【０１１７】
以下、本考案の樹脂フィルムを適用してなる意匠性物品の実施例として合わせガラスを作製し、本考案を更に具体的に説明するが、本考案の実施形態はその主旨を越えない限り、以下の実施例に限定されるものではない。なお、特に断りのない限り、「部」は質量基準である。
【０１１８】
−（１）樹脂−
以下の樹脂原料を用意した。
１．エチレン・メタクリル酸共重合体（Ｅ−ＭＡＡ）
メタクリル酸に由来する構成単位含有量＝４質量％
エチレンに由来する構成単位含有量＝９６質量％
２．エチレン・酢酸ビニル共重合体（ＥＶＡ）
酢酸ビニルに由来する構成単位含有量＝４０質量％
エチレンに由来する構成単位含有量＝６０質量％
３．エチレン・メタクリル酸共重合体のＺｎアイオノマー
メタクリル酸に由来する構成単位含有量＝９質量％
エチレンに由来する構成単位含有量＝９１質量％
中和イオン＝Ｚｎイオン
中和度＝１７％
４．安定化マスターバッチ
エチレン・メタクリル酸共重合体のアイオノマーに、酸化防止剤：ペンタエリトリトールテトラキス［３−（３，５−ジ−ｔｅｒｔ−ブチル−４−ヒドロキシフェニル）プロピオナート］（ＢＡＳＦ社製、Ｉｒｇａｎｏｘ１０１０）紫外線吸収剤：２−（２Ｈ−ベンゾトリアゾールー２−イル）−４，６−ジ−ｔｅｒｔ−ペンチルフェノール、及び光安定剤：ビス（２，２，６，６，−テトラメチルー４ピペリジル）セバケートを所定量で混合した混合物を、２軸押し出し機であらかじめ溶融混錬して、安定化剤マスターバッチを得た。
【０１１９】
−（２）透明基材−
以下の透明基材を用意した。
厚み１．３ｍｍの青板強化ガラス（旭硝子（株）製）
【０１２０】
−（３）樹脂フィルム片（Ａ層を構成する樹脂フィルム片）の作製−
Ａ層とする樹脂フィルム片を以下のように作製した。
上記のＥＶＡを２５部と、上記のＥ−ＭＡＡを７０部と、上記の耐候ＭＢを５部と、を混合し、いずれも、ダイ幅４０ｍｍのダイスを装着した４０ｍｍφコートハンガーダイ異形成形機（ナカタニ機械（株）製）を用いて成膜した後、搬送方向に延伸して、厚み２６６μｍの単層シート（樹脂フィルム原反）を作製した。
次いで、得られた単層シートを裁断し、３ｃｍ×３ｃｍの正方形の樹脂フィルム片を９枚作製した。
【０１２１】
−（４）ガラス接着層（Ｂ層）の作製−
ガラス接着層（Ｂ層）とする樹脂膜を以下のように作製した。
上記のエチレン・メタクリル酸共重合体のＺｎアイオノマー９５部と、上記の安定化剤マスターバッチ５部と、シランカップリング剤（Ｎ−２−（アミノエチル）−３−アミノプロピルメチルジメトキシシラン：信越化学工業（株）製の「ＫＢＭ６０２」）０．２部と、を混合し、Ｂ層形成用組成物を作製し、単層Ｔ−ダイ成形機により、樹脂温度１６０℃の条件にて、膜厚６７μｍとなるように樹脂膜を製膜した。
【０１２２】
−（５）合わせガラスの作製−
厚み１．３ｍｍの青板強化ガラス（１００ｍｍ×１００ｍｍ）、上記で得られたＢ層とを積層し、Ｂ層の上に９枚の樹脂フィルム片を、図３（Ａ）に示す構成に従って配置した。次いで、樹脂フィルム片の上に、上記で得られたＢ層、および厚み１．３ｍｍの青板強化ガラス（１００ｍｍ×１００ｍｍ）をこの順に積層し、積層体とした。積層体を真空加熱貼合器（ＬＭ−５０ｘ５０Ｓ、ＮＰＣ社製の２重真空槽貼り合せ機）を用い、１５０℃、８分間の条件で貼り合わせ、青板強化ガラス／多層フィルム（Ｂ層／Ａ層／Ｂ層）／青板強化ガラスからなる構成の合わせガラスを作製した。得られた合わせガラスを上面から撮影した写真を図４に示す。
【０１２３】
（ヘイズ値及び全光線透過率）
合わせガラス試料を用い、ヘイズメーター（スガ試験機社製）にて、ＪＩＳ−Ｋ７３６１に準じて全光線透過率（％）を、ＪＩＳ−Ｋ７１３６に準じてヘイズ（％）を測定した結果、ヘイズ値は９８．２％、全光線透過率は７５．９％であった。
【符号の説明】
【０１２４】
１０、２０  樹脂フィルム
１０Ａ、１０Ｂ、２０Ａ  樹脂フィルム片
ＭＤ  ＭＤ方向
ＴＤ  ＴＤ方向
【図１】
0003205718.tif 000003
【図２】
0003205718.tif 000004
【図３】
0003205718.tif 000005
【図４】
0003205718.tif 000006